(57)【要約】  メタクリル樹脂が本来有する透明性を保持しつつ、可撓性、耐屈曲性、耐衝撃性あるいは柔軟性と成形性とに優れる樹脂組成物を提供することを課題とする。  メタクリル酸メチル単位を８０質量％以上有するメタクリル樹脂（Ａ）１０〜９９質量部、およびメタクリル酸メチル重合体ブロック（ｂ１）１０〜６０質量％とアクリル酸エステル重合体ブロック（ｂ２）９０〜４０質量％とを有し、屈折率が１．４８５〜１．４９５であるブロック共重合体（Ｂ）９０〜１質量部を含む（ただし、（Ａ）と（Ｂ）との合計が１００質量部）メタクリル樹脂組成物を製造する。【特許請求の範囲】
【請求項１】
メタクリル酸メチル単位を８０質量％以上有するメタクリル樹脂（Ａ）１０〜９９質量部、およびメタクリル酸メチル重合体ブロック（ｂ１）１０〜６０質量％とアクリル酸エステル重合体ブロック（ｂ２）９０〜４０質量％とを有し、屈折率が１．４８５〜１．４９５であるブロック共重合体（Ｂ）９０〜１質量部を含む（ただし、（Ａ）と（Ｂ）との合計が１００質量部）メタクリル樹脂組成物。
【請求項２】
アクリル酸エステル重合体ブロック（ｂ２）が、アクリル酸アルキルエステル５０〜９０質量％と（メタ）アクリル酸芳香族エステル５０〜１０質量％との共重合体ブロックである請求項１に記載のメタクリル樹脂組成物。
【請求項３】
（メタ）アクリル酸芳香族エステルがアクリル酸ベンジルである請求項２に記載のメタクリル樹脂組成物。
【請求項４】
上記メタクリル樹脂組成物から得られる厚さ3ｍｍの成形体のヘイズ値が２％以下である請求項１に記載のメタクリル樹脂組成物。
【請求項５】
アクリル酸エステル重合体ブロック（ｂ２）がメタクリル樹脂組成物全体に対し５〜２０質量％であり、ＭＦＲが２０ｇ／１０分以上である請求項４に記載のメタクリル樹脂組成物。
【請求項６】
メタクリル酸メチル重合体ブロック（ａ）１０〜６０質量％と、アクリル酸エステル重合体ブロック（ｂ）９０〜４０質量％とを有し、屈折率が１．４８５〜１．４９５であるブロック共重合体（Ｂ）からなる樹脂改質剤。
【請求項７】
アクリル酸エステル重合体ブロック（ｂ）が、アクリル酸アルキルエステル５０〜９０質量％と（メタ）アクリル酸芳香族エステル５０〜１０質量％からなる請求項６に記載の樹脂改質剤。
【請求項８】
（メタ）アクリル酸芳香族エステルがアクリル酸ベンジルである請求項６に記載の樹脂改質剤。
【請求項９】
請求項１に記載のメタクリル樹脂組成物からなる成形体。
【請求項１０】
射出成形体である請求項９に記載の成形体。
【発明の詳細な説明】
【技術分野】
【０００１】
本発明は、透明性、成形性および機械物性に優れるメタクリル樹脂組成物に関する。
【背景技術】
【０００２】
メタクリル樹脂は透明性等の光学特性および耐候性などに優れ、その成形体は美麗な外観を有していることなどから、従来から、照明器具、看板等の表示部材、ディスプレー部品等の光学部材、インテリア部材、建築部材、電子・電気部材、医療用部材をはじめとする様々な用途で使用されてきている。しかし、メタクリル樹脂は脆性材料であるため、可撓性、耐屈曲性、耐衝撃性、柔軟性などが必要とされる用途ではそのまま使用することは困難であった。【０００３】
メタクリル樹脂の可撓性、耐屈曲性、耐衝撃性、柔軟性を改善する方法として、様々な方法が提案されてきている。
例えば、特許文献１（特開平１０−１６８２７１号）では、アクリル系樹脂に、高シンジオタクチックなポリメタクリル酸アルキルエステルブロックを有するブロック共重合体を混合した、主として耐衝撃性が向上した樹脂組成物が検討されている。【０００４】
特許文献２（特開２０００−１５４３２９号）では、アクリル系樹脂に、メタクリル系重合体ブロックおよびアクリル系重合体ブロックを含有するブロック共重合体を耐衝撃改良剤とて配合した樹脂組成物が検討されている。【０００５】
特許文献３（特開２００３−２７７５７４号）では、アクリル系熱可塑性エラストマーにメタクリル樹脂を混合した、耐候性、柔軟性、および機械的強度のバランスに優れた樹脂組成物が検討されている。【０００６】
特許文献４（ＷＯ２０１０／０５５７９８号）では、アクリル樹脂に、複数種のアクリル系ブロック共重合体を混合した、広範囲の組成で透明性、成形加工性等に優れる樹脂組成物が検討されている。【０００７】
特許文献５（特開２００６−１２４７２４号）では、熱可塑性樹脂に、アクリル系重合体ブロックを有するブロック共重合体を添加して動的架橋して得られる、耐熱性、耐油性に優れた樹脂組成物が検討されている。【０００８】
しかしながら、これらいずれの技術によっても透明性には改善の余地があり、メタクリル樹脂が本来有する透明性を保持しつつ、可撓性、耐屈曲性、耐衝撃性または柔軟性を有し、且つ優れた溶融流動性、射出成形性を有する樹脂組成物が求められていた。
【先行技術文献】
【特許文献】
【０００９】
【特許文献１】特開平１０−１６８２７１号公報
【特許文献２】特開２０００−１５４３２９号公報
【特許文献３】特開２００３−２７７５７４号公報
【特許文献４】国際公開第２０１０／０５５７９８号パンフレット
【特許文献５】特開２００６−１２４７２４号公報
【発明の概要】
【発明が解決しようとする課題】
【００１０】
本発明の目的は、メタクリル樹脂が本来有する透明性を保持しつつ、可撓性、耐屈曲性、耐衝撃性または柔軟性を有し、且つ優れた溶融流動性、射出成形性を有するメタクリル樹脂組成物を提供することである。
【課題を解決するための手段】
【００１１】
本発明者らは、上記の目的を達成すべく鋭意検討を重ねてきた。その結果、メタクリル樹脂と、特定の重合体ブロックおよび屈折率を有するブロック共重合体を含む樹脂組成物によれば、メタクリル樹脂が本来有する透明性を保持しつつ、可撓性、耐屈曲性、耐衝撃性または柔軟性を発現できることを見出した。【００１２】
すなわち、本発明のメタクリル樹脂組成物は、メタクリル酸メチル単位を８０質量％以上有するメタクリル樹脂（Ａ）１０〜９９質量部、およびメタクリル酸メチル重合体ブロック（ｂ１）１０〜６０質量％とアクリル酸エステル重合体ブロック（ｂ２）９０〜４０質量％とを有し、屈折率が１．４８５〜１．４９５であるブロック共重合体（Ｂ）９０〜１質量部を含むことを特徴とする（ただし、（Ａ）と（Ｂ）との合計が１００質量部）。【００１３】
上記ブロック共重合体（Ｂ）に含まれるアクリル酸エステル重合体ブロック（ｂ２）は、アクリル酸アルキルエステル５０〜９０質量％と（メタ）アクリル酸芳香族エステル５０〜１０質量％との共重合体ブロックであることが好ましい。上記（メタ）アクリル酸芳香族エステルとしては、アクリル酸ベンジルが好ましい。【００１４】
本発明の樹脂改質剤は、上記ブロック共重合体（Ｂ）からなることを特徴とする。
本発明の成形体は上記樹脂組成物から製造することができる。上記メタクリル樹脂組成物から得られる厚さ３ｍｍの成形体におけるヘイズ値は２％以下であることが好ましい。
【発明の効果】
【００１５】
本発明の樹脂組成物は、メタクリル樹脂が本来有する透明性を保持しつつ、可撓性、耐屈曲性、耐衝撃性または柔軟性と、溶融流動性、射出成形性に優れる。
【発明を実施するための形態】
【００１６】
以下、本発明について詳細に説明する。
本発明で用いられるメタクリル樹脂（Ａ）はメタクリル酸メチル単位を主として有する樹脂であり、メタクリル酸メチル単位を８０質量％以上有している。メタクリル樹脂（Ａ）に含まれるメタクリル酸メチル単位は９０質量％以上が好ましく、９５質量％以上がより好ましい。
【００１７】
上記メタクリル樹脂（Ａ）にはメタクリル酸メチル単位以外の単量体単位が含まれていてもよい。上記単量体としては、メタクリル酸エチル、メタクリル酸ｎ−プロピル、メタクリル酸イソプロピル、メタクリル酸ｎ−ブチル、メタクリル酸イソブチル、メタクリル酸ｓｅｃ−ブチル、メタクリル酸ｔｅｒｔ−ブチル、メタクリル酸アミル、メタクリル酸イソアミル、メタクリル酸ｎ−ヘキシル、メタクリル酸シクロヘキシル、メタクリル酸２−エチルヘキシル、メタクリル酸ペンタデシル、メタクリル酸ドデシル、メタクリル酸イソボルニル、メタクリル酸フェニル、メタクリル酸ベンジル、メタクリル酸フェノキシエチル、メタクリル酸２−ヒドロキシエチル、メタクリル酸２−メトキシエチル、メタクリル酸グリシジル、メタクリル酸アリルなどのメタクリル酸メチル以外のメタクリル酸エステル；
アクリル酸メチル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸ｔｅｒｔ−ブチル、アクリル酸アミル、アクリル酸イソアミル、アクリル酸ｎ−ヘキシル、アクリル酸シクロヘキシル、アクリル酸２−エチルヘキシル、アクリル酸ペンタデシル、アクリル酸ドデシル、アクリル酸イソボルニル、アクリル酸フェニル、アクリル酸ベンジル、アクリル酸フェノキシエチル、アクリル酸２−ヒドロキシエチル、アクリル酸２−メトキシエチル、アクリル酸グリシジル、アクリル酸アリルなどのアクリル酸エステル；
アクリル酸、アクリル酸、無水マレイン酸などの不飽和カルボン酸；
エチレン、プロピレン、１−ブテン、イソブチレン、１−オクテンなどのオレフィン；
１，３−ブタジエン、イソプレン、ミルセンなどの共役ジエン；
スチレン、α−メチルスチレン、ｐ−メチルスチレン、ｍ−メチルスチレンなどの芳香族ビニル；
アクリルアミド、メタクリルアミド、アクリロニトリル、メタクリロニトリル、酢酸ビニル、ビニルピリジン、ビニルケトン、塩化ビニル、塩化ビニリデン、フッ化ビニリデンなどが挙げられる。これら単量体は１種単独で、あるいは２種以上混合して用いることができる。
【００１８】
メタクリル樹脂（Ａ）が共重合体である場合には、共重合の形態には特に制限はなく、ランダム共重合、ブロック共重合、グラフト共重合、交互共重合などのいずれであってもよい。また、本発明に用いるメタクリル樹脂（Ａ）の立体規則性については特に制限はなく、イソタクチック、ヘテロタクチックまたはシンジオタクチックのいずれであってもよい。
【００１９】
メタクリル樹脂（Ａ）の数平均分子量は特に制限はないが、通常５０００〜２００００００であり、好ましくは１００００〜１００００００である。なお上記数平均分子量は、ゲルパーミエーションクロマトグラフィー（ＧＰＣ）測定により求めた、ポリスチレン換算の数平均分子量である。
【００２０】
上記メタクリル樹脂（Ａ）は、１種単独で用いてもよく、分子量などが異なる２種以上のメタクリル樹脂を混合して用いてもよい。
本発明で用いられるブロック共重合体（Ｂ）は、メタクリル酸メチル重合体ブロック（ｂ１）とアクリル酸エステル重合体ブロック（ｂ２）とを有する。
【００２１】
上記メタクリル酸メチル重合体ブロック（ｂ１）とは、メタクリル酸メチル単位を主体とする重合体ブロックで、メタクリル酸メチル単位を、通常５０質量％以上、好ましくは６０〜１００質量％、より好ましくは９０〜１００質量％、さらに好ましくは９５〜１００質量％、特に好ましくは９８〜１００質量％有しており、１００質量％有する態様も望ましい。
【００２２】
上記メタクリル酸メチル重合体ブロック（ｂ１）にはメタクリル酸メチル単位以外の単量体単位が含まれていてもよい。上記単量体単位を形成できる単量体としては、メタクリル樹脂（Ａ）に関して上述したメタクリル酸メチル以外のメタクリル酸エステル、アクリル酸エステル、不飽和カルボン酸、オレフィン、共役ジエン、芳香族ビニル、アクリルアミド、メタクリルアミド、アクリロニトリル、メタクリロニトリル、酢酸ビニル、ビニルピリジン、ビニルケトン、塩化ビニル、塩化ビニリデン、フッ化ビニリデンなどが挙げられる。
【００２３】
なお、上記単量体としてメタクリル酸メチル以外のメタクリル酸エステルまたはアクリル酸エステルが含まれている場合には、メタクリル酸メチル重合体ブロック（ｂ１）のメタクリル樹脂（Ａ）への相溶性を高め、可撓性、耐屈曲性、耐衝撃性または柔軟性を維持しつつ透明性を向上する観点から、メタクリル酸フェニル、メタクリル酸ベンジル、メタクリル酸フェノキシエチルなどのメタクリル酸芳香族エステル、およびアクリル酸フェニル、アクリル酸ベンジル、アクリル酸フェノキシエチルなどのアクリル酸芳香族エステルが好ましい。かかるメタクリル酸メチル以外のメタクリル酸エステルまたはアクリル酸エステル、典型的にはメタクリル酸芳香族エステルおよびアクリル酸芳香族エステルは、過剰に含まれていないことが望ましく、その使用量はメタクリル酸メチル重合体ブロック（ｂ１）を形成する単量体の１０質量％以下であることが好ましく、５質量％以下であることがより好ましい。
また、メタクリル酸メチル重合体ブロック（ｂ１）を形成する単量体のみからなる重合体の屈折率が１．４８５〜１．４９５の範囲となるように、かかる単量体組成を調整することが好ましい。
【００２４】
上記アクリル酸エステル重合体ブロック（ｂ２）とは、アクリル酸エステル単位を主体とする重合体ブロックで、アクリル酸エステル単位を、通常５０質量％以上、好ましくは６０〜１００質量％、より好ましくは８０〜１００質量％有している。
【００２５】
上記アクリル酸エステルとしては、例えば、アクリル酸メチル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸ｔｅｒｔ−ブチル、アクリル酸アミル、アクリル酸イソアミル、アクリル酸ｎ−ヘキシル、アクリル酸シクロヘキシル、アクリル酸２−エチルヘキシル、アクリル酸ペンタデシル、アクリル酸ドデシル、アクリル酸イソボルニルなどのアクリル酸アルキルエステル；アクリル酸フェニル、アクリル酸ベンジル、アクリル酸フェノキシエチルなどのアクリル酸芳香族エステル；アクリル酸２−ヒドロキシエチル、アクリル酸２−メトキシエチルアクリル酸グリシジル、アクリル酸アリルなどが挙げられる。
【００２６】
これらアクリル酸エステルの中でも、アクリル酸アルキルエステル、アクリル酸芳香族エステルおよびアクリル酸２−メトキシエチルが好ましく、アクリル酸メチル、アクリル酸エチル、アクリル酸イソプロピル、アクリル酸ｎ−ブチル、アクリル酸２−エチルヘキシル、アクリル酸ドデシル、アクリル酸ベンジル、アクリル酸２−メトキシエチルがより好ましく、アクリル酸ｎ−ブチル、アクリル酸２−エチルヘキシルがさらに好ましい。上記アクリル酸エステルを用いた場合、本発明の樹脂組成物は可撓性、耐屈曲性、耐衝撃性または柔軟性により優れる傾向にある。
【００２７】
上記アクリル酸エステル重合体ブロック（ｂ２）にはアクリル酸エステル単位以外の単量体単位が含まれていてもよい。上記単量体単位を形成できる単量体としては、メタクリル酸メチル、および上述したメタクリル酸エステル、不飽和カルボン酸、オレフィン、共役ジエン、芳香族ビニル、アクリルアミド、メタクリルアミド、アクリロニトリル、メタクリロニトリル、酢酸ビニル、ビニルピリジン、ビニルケトン、塩化ビニル、塩化ビニリデン、フッ化ビニリデンなどが挙げられる。これらの中でもメタクリル酸フェニル、メタクリル酸ベンジル、メタクリル酸フェノキシエチルなどのメタクリル酸芳香族エステルが好ましい。
【００２８】
また、ブロック共重合体（Ｂ）の屈折率を好適な範囲とする観点からは、アクリル酸エステル重合体ブロック（ｂ２）は、上記アクリル酸アルキルエステルと、（メタ）アクリル酸芳香族エステルとの共重合体ブロックであることが好ましい。
ここで、（メタ）アクリル酸芳香族エステルとはアクリル酸芳香族エステルおよびメタクリル酸芳香族エステルを総称するものである。アクリル酸アルキルエステルと共重合する（メタ）アクリル酸芳香族エステルとしては、上記したアクリル酸芳香族エステルおよびメタクリル酸芳香族エステルの中でも、本発明の樹脂組成物の可撓性、耐屈曲性、耐衝撃性または柔軟性を優れたものとし、しかも透明性も優れたものとする観点からアクリル酸ベンジルが好ましい。
【００２９】
上記共重合体ブロックでのアクリル酸アルキルエステル単位の割合は、５０〜９０質量％が好ましく、６０〜８０質量％がより好ましい。また上記共重合体ブロックでの、（メタ）アクリル酸芳香族エステル単位の割合は、５０〜１０質量％が好ましく、４０〜２０質量％がより好ましい。上記共重合体ブロックでのアクリル酸アルキルエステル単位の割合および（メタ）アクリル酸芳香族エステル単位の割合を上記範囲とすると、本発明の樹脂組成物の透明性がより優れる傾向にある。
また、アクリル酸エステル重合体ブロック（ｂ２）を形成する単量体のみからなる重合体の屈折率が１．４８５〜１．４９５の範囲となるように、かかる単量体組成を調整することが好ましい。
【００３０】
上記ブロック共重合体（Ｂ）では、メタクリル酸メチル重合体ブロック（ｂ１）の含有割合は１０〜６０質量％であり、好ましくは２０〜５５質量％である。（ｂ１）の含有割合が上記範囲にあると、メタクリル樹脂（Ａ）の透明性を損なうことなく、可撓性、耐屈曲性、耐衝撃性、または柔軟性を付与しやすくなる。なおブロック共重合体（Ｂ）に複数のメタクリル酸メチル重合体ブロック（ｂ１）が含まれる場合には、上記含有割合は、全てのメタクリル酸メチル重合体ブロック（ｂ１）合計の含有割合を意味する。
【００３１】
上記ブロック共重合体（Ｂ）において、アクリル酸エステル重合体ブロック（ｂ２）の含有割合は９０〜４０質量％であり、好ましくは８０〜４５質量％である。（ｂ２）の含有割合が上記範囲にあると、本発明の樹脂組成物が優れた耐衝撃性、または柔軟性を有する傾向にある。なおブロック共重合体（Ｂ）に複数のアクリル酸エステル重合体ブロック（ｂ２）が含まれる場合には、上記含有割合は、全てのアクリル酸エステル重合体ブロック（ｂ２）合計の含有割合を意味する。
【００３２】
上記ブロック共重合体（Ｂ）は屈折率が１．４８５〜１．４９５の間にあることに特徴がある。上記範囲の屈折率を有することで、メタクリル樹脂が本来有する透明性を保持しつつ、可撓性、耐屈曲性、耐衝撃性または柔軟性に優れる樹脂組成物を製造することが可能となる。
【００３３】
ブロック共重合体（Ｂ）の屈折率は、１．４８６〜１．４９４であることが好ましく、１．４８７〜１．４９４であることがより好ましい。屈折率が上記範囲にあると、可撓性、耐屈曲性、耐衝撃性あるいは柔軟性に優れるだけでなく、得られる樹脂組成物の透明性がより優れる傾向にある。
【００３４】
上記ブロック共重合体の結合形態は特に制限ないが、例えば、［メタクリル酸メチル重合体ブロック（ｂ１）］−［アクリル酸エステル重合体ブロック（ｂ２）］で表されるジブロック共重合体；
［メタクリル酸メチル重合体ブロック（ｂ１）］−［アクリル酸エステル重合体ブロック（ｂ２）］−［メタクリル酸メチル重合体ブロック（ｂ１）］、［アクリル酸エステル重合体ブロック（ｂ２）］−［メタクリル酸メチル重合体ブロック（ｂ１）］−［アクリル酸エステル重合体ブロック（ｂ２）］などで表されるトリブロック共重合体；
［メタクリル酸メチル重合体ブロック（ｂ１）］−（［アクリル酸エステル重合体ブロック（ｂ２）］−［メタクリル酸メチル重合体ブロック（ｂ１）］）n+1、［メタクリル酸メチル重合体ブロック（ｂ１）］−（［アクリル酸エステル重合体ブロック（ｂ２）］−［メタクリル酸メチル重合体ブロック（ｂ１）］）n−［アクリル酸エステル重合体ブロック（ｂ２）］、［アクリル酸エステル重合体ブロック（ｂ２）］−（［メタクリル酸メチル重合体ブロック（ｂ１）］−［アクリル酸エステル重合体ブロック（ｂ２）］）n+1、［アクリル酸エステル重合体ブロック（ｂ２）］−（［メタクリル酸メチル重合体ブロック（ｂ１）］−［アクリル酸エステル重合体ブロック（ｂ２）］）n−［メタクリル酸メチル重合体ブロック（ｂ１）］（ｎは１以上の整数を表す）などの重合体ブロックを４以上有するマルチブロック共重合体；
（［メタクリル酸メチル重合体ブロック（ｂ１）］−［アクリル酸エステル重合体ブロック（ｂ２）］）mＸ、（［アクリル酸エステル重合体ブロック（ｂ２）］−［メタクリル酸メチル重合体ブロック（ｂ１）］）mＸ、（［メタクリル酸メチル重合体ブロック（ｂ１）］−［アクリル酸エステル重合体ブロック（ｂ２）］−［メタクリル酸メチル重合体ブロック（ｂ１）］）nＸ（ｍは平均値２を超える正数、Ｘはカップリング残基を表す）で表されるスター型ブロック共重合体などが挙げられる。
【００３５】
これらの中でも、ジブロック共重合体、トリブロック共重合体、スター型ブロック共重合体が好ましく、［メタクリル酸メチル重合体ブロック（ｂ１）］−［アクリル酸エステル重合体ブロック（ｂ２）］で表されるジブロック共重合体、［メタクリル酸メチル重合体ブロック（ｂ１）］−［アクリル酸エステル重合体ブロック（ｂ２）］−［メタクリル酸メチル重合体ブロック（ｂ１）］で表されるトリブロック共重合体、（［メタクリル酸メチル重合体ブロック（ｂ１）］−［アクリル酸エステル重合体ブロック（ｂ２）］）mＸまたは（［メタクリル酸メチル重合体ブロック（ｂ１）］−［アクリル酸エステル重合体ブロック（ｂ２）］−［メタクリル酸メチル重合体ブロック（ｂ１）］）nＸ（ｍは平均値２を超える正数、Ｘはカップリング残基を表す）で表されるスター型ブロック共重合体がより好ましい。
【００３６】
上記ブロック共重合体（Ｂ）は、メタクリル酸メチル重合体ブロック（ｂ１）およびアクリル酸エステル重合体ブロック（ｂ２）を有しているが、本発明の効果を損なわない範囲で、アクリル酸エステルを主体とする単量体、あるいはメタクリル酸メチルを主体とする単量体とは異なる単量体単位からなる重合体ブロック（ｃ）を有していてもよい。
【００３７】
上記重合体ブロック（ｃ）となる単量体としては、不飽和カルボン酸、オレフィン、共役ジエン、芳香族ビニル、アクリルアミド、メタクリルアミド、アクリロニトリル、メタクリロニトリル、酢酸ビニル、ビニルピリジン、ビニルケトン、塩化ビニル、塩化ビニリデン、フッ化ビニリデン、ε−カプロラクトン、バレロラクトンなどが挙げられる。
【００３８】
上記重合体ブロック（ｃ）をブロック共重合体（Ｂ）が有している場合には、その結合形態としては、例えば、［メタクリル酸メチル重合体ブロック（ｂ１）］−（［アクリル酸エステル系重合体ブロック（ｂ２）］−［メタクリル酸メチル重合体ブロック（ｂ２）］）n−［重合体ブロック（ｃ）］、［重合体ブロック（ｃ）］−［メタクリル酸メチル重合体ブロック（ｂ１）］−（［アクリル酸エステル重合体ブロック（ｂ２）］−［メタクリル酸メチル重合体ブロック（ｂ１）］）n−［重合体ブロック（ｃ）］（ｎは１以上の整数を表す。）などが挙げられる。
【００３９】
ブロック共重合体（Ｂ）の分子鎖形態としては、特に限定はされないが、例えば、線状、分枝状、放射状などの形態が挙げられる。ブロック共重合体（Ｂ）の数平均分子量は特に限定はされないが、通常１００００〜１００００００の範囲にあり、好ましくは２００００〜４０００００の範囲、より好ましくは２００００〜２０００００の範囲、さらに好ましくは３００００〜２０００００の範囲、特に好ましくは３００００〜１０００００の範囲にある。ブロック共重合体（Ｂ）の数平均分子量がこれより小さいと、可撓性、耐屈曲性、耐衝撃性の改良効果が小さく、これより大きいと溶融流動性、射出成形性が低下する。
【００４０】
得られる樹脂組成物の透明性を損なわない観点からは上記ブロック共重合体（Ｂ）の分子量分布（Ｍｗ／Ｍｎ）は、１．０〜２．０の範囲にあることが好ましく、１．０〜１．６の範囲にあることがより好ましい。
【００４１】
上記ブロック共重合体（Ｂ）の製造方法としては特に制限はないが、好ましくは、各重合体ブロックを構成する単量体をリビング重合する方法が使用される。このようなリビング重合の手法としては、例えば、有機アルカリ金属化合物を重合開始剤とし、アルカリ金属またはアルカリ土類金属の塩などの鉱酸塩存在下でアニオン重合する方法（特公平７−２５８５９号公報参照）、有機アルカリ金属化合物を重合開始剤とし、有機アルミニウム化合物の存在下でアニオン重合する方法（特開平１１−３３５４３２号公報参照）、有機希土類金属錯体を重合開始剤として重合する方法（特開平６−９３０６０号公報参照）、α−ハロゲン化エステル化合物を開始剤として銅化合物の存在下、ラジカル重合する方法（マクロモレキュラ ケミカル フィジックス（Ｍａｃｒｏｍｏｌ．Ｃｈｅｍ．Ｐｈｙｓ．）２０１巻、１１０８〜１１１４頁（２０００年））、ニトロキシド化合物の存在下、制御ラジカル重合する方法（特表２００７−５１２４１３号）などが挙げられる。また、多価ラジカル重合開始剤や多価ラジカル連鎖移動剤を用いて、各ブロックを構成するモノマーを重合させ、ブロック共重合体（Ｂ）を含有する混合物として製造する方法なども挙げられる。これら方法の中でも、ブロック共重合体が高純度で得られ、また分子量分布が狭い、つまり重合体組成物の塗装性、耐油性を低下させる要因となるオリゴマ−や、柔軟性を低下させる要因となる高分子量体を含まないことから、有機アルカリ金属化合物を重合開始剤とし、有機アルミニウム化合物の存在下で、アニオン重合する方法が好ましい。その有機アルミニウム化合物の代表的な例としては、イソブチルビス（２，６−ジ−ｔ−ブチル−４−メチルフェノキシ）アルミニウム、イソブチルビス（２，６−ジ−ｔ−ブチルフェノキシ）アルミニウム、イソブチルビス［２，２’−メチレンビス（４−メチル−６−ｔ−ブチルフェノキシ）］アルミニウム、ｎ−オクチルビス（２，６−ジ−ｔ−ブチル−４−メチルフェノキシ）アルミニウム、ｎ−オクチルビス（２，６−ジ−ｔ−ブチルフェノキシ）アルミニウム、ｎ−オクチルビス［２，２’−メチレンビス（４−メチル−６−ｔ−ブチルフェノキシ）］アルミニウム、トリス（２，６−ジ−ｔ−ブチル−４−メチルフェノキシ）アルミニウム、トリス（２，６−ジフェニルフェノキシ）アルミニウム等を挙げることができる。この中でも、イソブチルビス（２，６−ジ−ｔ−ブチル−４−メチルフェノキシ）アルミニウム、イソブチルビス（２，４−ジ−ｔ−ブチルフェノキシ）アルミニウム、ｎ−オクチルビス（２，６−ジ−ｔ−ブチル−４−メチルフェノキシ）アルミニウムおよびｎ−オクチルビス（２，４−ジ−ｔ−ブチルフェノキシ）アルミニウムが、重合活性、ブロック効率等の点から特に好ましい。
【００４２】
上記ブロック共重合体（Ｂ）は、樹脂の改質剤として好適に用いることができる。特に、上記メタクリル樹脂（Ａ）とブロック共重合体（Ｂ）とを含む本発明のメタクリル樹脂組成物は、任意の組成比でこれらを混合しても透明性に優れ、可撓性、耐屈曲性、耐衝撃性または柔軟性に優れる。
【００４３】
本発明のメタクリル樹脂組成物におけるメタクリル樹脂（Ａ）およびブロック共重合体（Ｂ）の配合量は、メタクリル樹脂（Ａ）１０〜９９質量部、およびブロック共重合体（Ｂ）９０〜１質量部であり、好ましくはメタクリル樹脂（Ａ）１５〜９９質量部、およびブロック共重合体（Ｂ）８５〜１質量部、より好ましくはメタクリル樹脂（Ａ）２０〜９９質量部、およびブロック共重合体（Ｂ）８０〜１質量部である（ただし、（Ａ）と（Ｂ）との合計が１００質量部である。）。
【００４４】
樹脂組成物の特性は、ブロック共重合体（Ｂ）に含まれるアクリル酸エステル重合体ブロック（ｂ１）の割合、組成物中のメタクリル樹脂（Ａ）がマトリックス相を形成するか、あるいは分散相を形成するかなどにより、適宜設定することができる。
【００４５】
例えば、メタクリル樹脂組成物全体に対してブロック共重合体（Ｂ）に含まれるアクリル酸エステル重合体ブロック（ｂ２）の量が多く、メタクリル樹脂（Ａ）からなる相が分散相になっている場合には、柔軟性に優れたアクリル系軟質材料を得ることができる。このような特性を有するアクリル系軟質材料となる組成は、ブロック共重合体（Ｂ）の分子仕様および種類、メタクリル樹脂（Ａ）の分子仕様によって異なるが、メタクリル樹脂組成物全体に対して、アクリル酸エステル重合体ブロック（ｂ２）の含有量は、通常２５〜７５質量％であり、好ましくは３０〜６０質量％である。
メタクリル樹脂（Ａ）からなる相が分散相を形成している場合、分散相の形態としては、球状(スフェア)、棒状(シリンダー)、板状(ラメラ)等の形態をとることができる。分散サイズは１０ｎｍ〜１μｍの範囲が好ましく、２０〜７００ｎｍの範囲がより好ましく、５０〜３００ｎｍの範囲がさらに好ましい。ここで、上記分散サイズとは、球状、棒状の場合はその直径、板状の場合は厚み方向のことを言う。
【００４６】
また、組成の異なる複数のブロック共重合体（Ｂ）を用いる場合には、メタクリル樹脂組成物全体に対して、アクリル酸エステル重合体ブロック（ｂ２）の含有量を３０〜４０質量％とすることで、アクリル系軟質樹脂を作製することができる。組成の異なる複数のブロック共重合体（Ｂ）を用いる場合には、メタクリル樹脂（Ａ）との相溶性、分散性（compatibility）が良い組み合わせを用いることが好ましいが、複数のブロック共重合体（Ｂ）のうち少なくとも一つが分子鎖長の長いメタクリル酸メチル重合体ブロック（ｂ１）を有することが好ましく、上記メタクリル酸メチルブロック（ｂ１）の数平均分子量は、好ましくは約１５，０００〜１００，０００、より好ましくは約２０，０００〜６０，０００である。
【００４７】
これらアクリル系軟質樹脂は柔軟でかつ透明性などの光学特性に優れることから、ＴＶ、ＰＣモニター、携帯電話表示部、携帯端末、宣伝広告用の光学フィルム、ＬＥＤ光源などを光源とする導光体として使用できる。
【００４８】
一方、メタクリル樹脂組成物全体に対してブロック共重合体（Ｂ）に含まれるアクリル酸エステル重合体ブロック（ｂ２）の量が少なく、メタクリル樹脂（Ａ）からなる相がマトリックス相になっている場合には、メタクリル樹脂の硬質性（弾性率および表面硬度）ならびに光学的な透明性を保持したまま、可撓性、耐屈曲性、耐衝撃性などに優れるアクリル系硬質材料を得ることができる。
メタクリル樹脂（Ａ）がマトリックス相を形成している場合、メタクリル樹脂（Ａ）とブロック共重合体中（Ｂ）中に含まれるメタクリル酸メチル重合体ブロック（ｂ１）が相溶し、ブロック共重合体（Ｂ）中に含まれるアクリル酸エステル重合体ブロック（ｂ２）が分散相を形成していることが好ましい。この場合のアクリル酸エステル重合体ブロック（ｂ２）の分散相の形態としては、球状(スフェア)、棒状(シリンダー)、板状(ラメラ)と種々の形態をとる事が好ましい。この場合の分散サイズは、アクリル酸エステル重合体ブロックの分子量に依存するが、５〜１００ｎｍの範囲が好ましく、１９〜５０ｎｍの範囲がより好ましい。ここで、上記分散サイズとは、球状、棒状の場合はその直径、板状の場合は厚み方向のことを言う。
【００４９】
このような特性を有するアクリル系硬質材料となる組成は、ブロック共重合体（Ｂ）の分子仕様および種類、メタクリル樹脂（Ａ）の分子仕様によって異なるが、メタクリル樹脂組成物全体に対して、アクリル酸エステル重合体ブロック（ｂ２）の含有量は、通常３〜４０質量％、好ましくは３〜３０質量％、より好ましくは５〜３０質量％、さらに好ましくは５〜２０質量％である。アクリル酸エステル重合体ブロック（ｂ２）の含有量が、上記の下限値以上であると耐衝撃性や溶融流動性が優れたものとなり、上限値以下であると剛性や耐表面傷つき性が優れたものとなる。
【００５０】
このような特性を有するアクリル系硬質材料を得るためには、乳化重合等で製造した多層構造グラフト共重合体からなるアクリル系ゴム成分をメタクリル樹脂に配合したメタクリル樹脂組成物を作製することが一般的である。しかし、この方法により作製したメタクリル樹脂組成物では、ゴム成分同士の凝集等から生じる異物欠点を抑制することが困難であり、ゴム成分の分散径は一般的に１００ｎｍ以上であるため光学的な透明材料を得ることも困難である。さらに、配合するゴムが架橋ゴム成分であるため、溶融流動性が低下する傾向にある。
【００５１】
また、従来のアクリル系ブロック共重合体を添加することによりメタクリル樹脂の改質を行ったとしても、樹脂組成物全体に対する、アクリル系ブロック共重合体に含まれるアクリル酸エステル重合体ブロックの含有量が２０質量％以下の場合であっても、著しく透明性は損なわれてしまう。
【００５２】
これに対して、メタクリル樹脂（Ａ）にブロック共重合体（Ｂ）を添加した本発明のメタクリル樹脂組成物では、メタクリル樹脂（Ａ）本来の透明性が損なわれておらず、また射出成形する際の溶融流動性にも優れるものである。溶融流動性について特に限定は無いが、メルトフローレート（ＭＦＲ）がＩＳＯ１１７３に準拠した２３０℃、３７．３Ｎの条件で、２０ｇ／１０分以上、さらには２５ｇ／１０分以上であるのが好ましい。
【００５３】
これら溶融流動性と耐衝撃性のバランスに優れた樹脂組成物は、大型射出成形や微細形状転写を要する射出成形性を改良することができるため、自動車内装材、自動車外装材、家電製品の筐体、導光板、太陽電池などのシート、ウィンドーフィルム、ＬＣＤなどのフラットパネルディスプレイ用の表面パターン光学フィルムなどに好適である。
【００５４】
本発明の効果を損なわない範囲であれば、上記メタクリル樹脂組成物は、メタクリル樹脂（Ａ）およびブロック共重合体（Ｂ）以外に、必要に応じてその他の重合体を含有していてもよい。上記その他の重合体としては、例えば、ポリエチレン、ポリプロピレン、ポリブテン−１、ポリ−４−メチルペンテン−１、ポリノルボルネン等のオレフィン系樹脂；エチレン系アイオノマー；ポリスチレン、スチレン−無水マレイン酸共重合体、ハイインパクトポリスチレン、ＡＳ樹脂、ＡＢＳ樹脂、ＡＥＳ樹脂、ＡＡＳ樹脂、ＡＣＳ樹脂、ＭＢＳ樹脂等のスチレン系樹脂；メチルメタクリレート−スチレン共重合体；ポリエチレンテレフタレート、ポリブチレンテレフタレート等のポリエステル樹脂；ナイロン６、ナイロン６６、ポリアミドエラストマー等のポリアミド；ポリカーボネート、ポリ塩化ビニル、ポリ塩化ビニリデン、ポリビニルアルコール、エチレン−ビニルアルコール共重合体、ポリアセタール、ポリフッ化ビニリデン、ポリウレタン、変性ポリフェニレンエーテル、ポリフェニレンスルフィド、シリコーンゴム変性樹脂等が挙げられる。
【００５５】
また、本発明のメタクリル樹脂組成物は、本発明の効果を損なわない範囲内で、ゴム、軟化剤、滑剤、可塑剤、粘着剤、粘着付与剤、酸化防止剤、熱安定剤、光安定剤、帯電防止剤、難燃剤、発泡剤、着色剤、染色剤等の添加剤；無機充填剤、繊維補強剤等のフィラーなどを含有してもよい。
【００５６】
上記ゴムとしては、例えば、アクリル系ゴム；シリコーン系ゴム；ＳＥＰＳ、ＳＥＢＳ、ＳＩＳ等のスチレン系ＴＰＥ（熱可塑性エラストマー）；ＩＲ、ＥＰＲ、ＥＰＤＭ等のオレフィン系ゴムなどが挙げられる。
【００５７】
上記軟化剤としては、例えば、パラフィン系オイル、ナフテン系オイルなどの鉱物油軟化剤が挙げられる。軟化剤を添加すると、成形加工時の流動性を向上することができる。
上記無機充填剤としては、炭酸カルシウム、タルク、カーボンブラック、酸化チタン、シリカ、クレー、硫酸バリウム、炭酸マグネシウムなどが挙げられる。無機充填剤を添加すると、耐熱性、耐候性等の向上が可能となり、組成物の増量が可能となる。
【００５８】
上記繊維補強剤としては、ガラス繊維、カーボン繊維などの無機繊維、および有機繊維が挙げられる。繊維補強材を添加することにより、組成物の補強が可能となる。
これら添加剤の中でも、耐熱性、耐候性をさらに良好なものとする観点からは、熱安定剤、酸化防止剤などを添加することが実用上好ましい。
【００５９】
本発明のメタクリル樹脂組成物を作製する方法は特に制限されないが、樹脂組成物に含まれる各成分の分散性を高める観点からは、メタクリル樹脂（Ａ）とブロック共重合体（Ｂ）とを溶融混練することにより作製する方法が好ましい。
具体的には、メタクリル樹脂（Ａ）およびブロック共重合体（Ｂ）を溶融混練装置に添加して溶融状態で混練すればよいが、必要に応じてこれらと上記その他の重合体、添加剤、フィラーなどを同時に添加して溶融混練してもよいし、ブロック共重合体（Ｂ）を、上記その他の重合体、添加剤、フィラーなどと溶融混練した後に、メタクリル樹脂（Ａ）と溶融混練してもよい。混練装置としては、例えば、ニーダールーダー、押出機、ミキシングロール、バンバリーミキサーなどの混練装置を用いることができる。混練時の温度は、使用するメタクリル樹脂（Ａ）、ブロック共重合体（Ｂ）等の溶融温度などに応じて適宜調節すればよいが、通常１１０℃〜３００℃の範囲内の温度で混練する。
【００６０】
また、本発明のメタクリル樹脂組成物は、透明性、分散性等を高めるために、以下に述べる方法によっても作製できる。
すなわち、まず、ブロック共重合体(Ｂ)を、メタクリル酸メチルを８０質量％以上含有する単量体混合物（Ａ’）に溶解させ、ついでブロック共重合体（Ｂ）を含有する単量体混合物（Ａ’）を重合することにより本発明の樹脂組成物を作製する方法である。かかる作製方法において単量体混合物（Ａ’）を重合する場合、重合は、溶媒を用いずに塊状重合法により行っても、溶媒を用いて溶液重合法により行ってもよい。溶液重合法に用いる溶媒としては、単量体混合物（Ａ’）、得られるメタクリル樹脂（Ａ）、及びブロック共重合体（Ｂ）に対して溶解能を有する溶媒であれば特に制限されず、例えば、ベンゼン、トルエン、エチルベンゼン等の芳香族炭化水素等が挙げられる。また、必要に応じて、２種類以上の溶媒を混合して使用してもよい。以上の作製方法によれば、溶融押出機での溶融混錬法と比較して、熱履歴が短くなるので熱分解に伴う着色や異物が抑制されるばかりでなく、メタクリル樹脂（Ａ）とブロック共重合体（Ｂ）との分散性も向上するので、透明性が向上する。
【００６１】
このようにして作製した本発明のメタクリル樹脂組成物は、ぺレット、粉末など所望の形態で得ることができる。
ペレット、粉末などの形態の重合体組成物は、成形材料として好適に使用できる。
【００６２】
本発明のメタクリル樹脂組成物は、溶融流動性に優れるために、熱可塑性重合体に対して一般に用いられている成形加工方法や成形加工装置を用いて成形加工することができる。例えば、射出成形、押出成形、圧縮成形、ブロー成形、カレンダー成形、真空成形などの加熱溶融を経る成形加工法、溶液キャスト方法などにより成形体が製造できる。
【００６３】
上記成形加工方法により、型物、パイプ、シート、フイルム、繊維状物、該重合体組成物からなる層を含む積層体等の任意の形状の成形品を得ることができる。
本発明のメタクリル樹脂組成物から得られる成形体は透明性、耐衝撃性に優れ、例えば厚さ３ｍｍの成形体（典型的にはシート状の成形体）においては、ヘイズ値が好ましくは２％以下、より好ましくは１．５％以下、さらに好ましくは１％以下である。耐衝撃性は、ＩＳＯ１７９−１ｅＵに準拠したノッチ無しのシャルピー衝撃強度で２１ｋＪ／ｍ2以上であるのが好ましい。
【００６４】
また、本発明のメタクリル樹脂組成物からなる成形体は、柔軟性、または、可撓性、耐屈曲性、耐衝撃性に優れ、機械的強度、耐候性などにも優れる。
そのため、食品包装シート、キャップライナーなどの食品包装材用途；日用雑貨用途；スキー靴等のスポーツ用品用途；ゴルフボールの外皮、コア材などの運動用具または玩具用途；デスクマットなどの文具用途；バンパーガードなどの自動車内外装用途；土木シート、防水シート、窓枠シーリング材、建築物用シーリング材などの土木建築用途；掃除機用コーナーバンパー、冷蔵庫用ドアシールなどの家電機器用途；ＡＶ機器用途；ＯＡ事務機器用途；靴底、トップリフト等の履き物・衣料用品用途；テキスタイル用途；医療用機器用途などとして種々の用途に用いることができる。
【実施例】
【００６５】
以下に本発明を実施例などに基づいてより具体的に説明するが、本発明は以下の実施例に限定されるものではない。
実施例及び比較例において用いた測定機器および測定方法を以下に記す。【００６６】
（１）ゲルパーミエーションクロマトグラフィー（ＧＰＣ）によるブロック共重合体の数平均分子量（Ｍｎ）、分子量分布（Ｍｗ／Ｍｎ）の測定
装置：東ソー社製ゲルパーミエーションクロマトグラフ（ＨＬＣ−８０２０）
カラム：東ソー社製ＴＳＫｇｅｌ  ＧＭＨＸＬ、Ｇ４０００ＨＸＬおよびＧ５０００ＨＸＬを直列に連結
溶離液：テトラヒドロフラン
溶離液流量：１．０ｍｌ／分
カラム温度：４０℃
検出方法：示差屈折率（ＲＩ）計
検量線：標準ポリスチレンを用いて作成【００６７】
（２）核磁気共鳴スペクトル（1Ｈ−ＮＭＲスペクトル）によるブロック共重合体の分子構造の解析
装置：日本電子株式会社製核磁気共鳴装置「ＪＮＭ−ＬＡ４００」
重溶媒：重水素化クロロホルム
（３）ブロック共重合体の屈折率の測定
装置：カルニュー光学工業株式会社「ＫＰＲ−２００」
測定波長：５８７．６ｎｍ（ｄ線）【００６８】
（４）メタクリル樹脂組成物の透明性の評価
ＩＳＯ１４７８２に準拠して、厚さ３ｍｍのシートのヘイズを測定した。
（５）メタクリル樹脂組成物の耐衝撃性の評価
ＩＳＯ１７９−１ｅＵに準拠して、ノッチなしのシャルピー衝撃強度を測定した。
（６）弾性率の評価
ＩＳＯ１７８に準拠して測定した【００６９】
（７）メタクリル樹脂組成物の引張破断伸びの評価
引張破断伸度、引張弾性率ともに引張り試験通則  ＩＳＯ  ５２７−１  （ＪＩＳＫ７１６１）に準拠して測定した。
（８）メタクリル樹脂組成物の溶融混練
東洋精機株式会社製  ラボプラストミル／Ｒ６０型ミキサーを用いて  ２３０℃、７０ｒｐｍ、３分間の条件で混練した。
（９）メルトフローレート
ＩＳＯ１１７３に準拠して、２３０℃、３７．３Ｎの条件でメルトフローレート（ＭＦＲ）を測定した。【００７０】
（１０）メタクリル樹脂のプレス成形
東邦マシナリー株式会社製  油圧成形機を用いて、２３０℃にてプレス成形した。
（１１）メタクリル樹脂の射出成形
株式会社日本製鋼所製  ７５ＳＡＶ型射出成形機を用いて、シリンダー温度２００℃、金型温度６０℃の条件で、物性試験片を得た。【００７１】
《実施例１》［ブロック共重合体Ｂ−１の製造］
（１）  １リットルの三口フラスコに三方コックを付けて内部を脱気し、窒素で置換した後、室温にてトルエン７７６ｍｌ  、１，２−ジメトキシエタン４６．０ｍｌ、およびイソブチルビス（２，６−ジ−ｔ−ブチル−４−メチルフェノキシ）アルミニウム８．８ｍｍｏｌを含有するトルエン溶液１９．６ｍｌを加え、さらにｓｅｃ−ブチルリチウム１．８ｍｍｏｌを加えた。これにメタクリル酸メチル４５．３ｍｌを加え、室温で１時間反応させた。引き続き、重合液の内部温度を−１５℃に冷却し、アクリル酸ｎ−ブチル５３．９ｍｌとアクリル酸ベンジル１１．３ｍｌとの混合液を１時間かけて滴下した。続いてメタクリル酸メチル１８．８ｍｌを加えて反応液を室温に昇温し、５時間攪拌した。この反応液を大量のメタノール中に注ぎ、析出した沈殿物を回収し、アクリル系ブロック共重合体Ｂ−１を得た。
（２）  上記（１）で得られた沈殿物についてＧＰＣ測定および1Ｈ−ＮＭＲによりＭｎ（数平均分子量）、Ｍｗ／Ｍｎ（分子量分布）、メタクリル酸メチル重合体（ＰＭＭＡ）ブロックとアクリル酸ｎ−ブチルとアクリル酸ベンジルからなる共重合体ブロック（ＰｎＢＡ-ｃｏ−ＰＢｚＡ）の質量比などを求めた。
（３）  上記（１）で得られたアクリル系ブロック共重合体Ｂ−１を、真空乾燥機にて８０℃で１２時間乾燥させた後、熱プレスにて厚さ３ｍｍの成形体とし、屈折率測定を行った。評価結果を表１に示す。【００７２】
《実施例２》［ブロック共重合体Ｂ−２の製造］
（１）  実施例１において、アクリル酸ｎ−ブチルの量を５０．５ｍｌ、アクリル酸ベンジルの量を１４．２ｍｌに変更する以外は 、実施例１と同じ方法によってアクリル系ブロック共重合体Ｂ−２を得た。評価結果を表１に示す。【００７３】
《実施例３》［ブロック共重合体Ｂ−３の製造］
（１）  実施例１において、アクリル酸ｎ−ブチルの量を４７．１ｍｌ、アクリル酸ベンジルの量を１７．０ｍｌに変更する以外は 、実施例１と同じ方法によってアクリル系ブロック共重合体Ｂ−３を得た。評価結果を表１に示す。【００７４】
《実施例４》［アクリル系ブロック共重合体Ｂ−４の製造］
（１）  １リットルの三口フラスコに三方コックを付けて内部を脱気し、窒素で置換した後、室温にてトルエン７７６ｍｌ  、１，２−ジメトキシエタン４６．０ｍｌ、およびイソブチルビス（２，６−ジ−ｔ−ブチル−４−メチルフェノキシ）アルミニウム９．４ｍｍｏｌを含有するトルエン溶液２１．０ｍｌを加え、さらにｓｅｃ−ブチルリチウム１．９ｍｍｏｌを加えた。これにメタクリル酸メチル１９．２ｍｌを加え、室温で１時間反応させた。引き続き、重合液の内部温度を−１５℃に冷却し、アクリル酸ｎ−ブチル６６．０ｍｌとアクリル酸ベンジル２３．８ｍｌとの混合液を１時間かけて滴下した。続いてメタクリル酸メチル１９．２ｍｌを加えて反応液を室温に昇温し、５時間攪拌した。この反応液を大量のメタノール中に注ぎ、析出した沈殿物を回収し、アクリル系ブロック共重合体Ｂ−４を得た。評価結果を表１に示す。【００７５】
《比較例１》［アクリル系ブロック共重合体Ｂ−５の製造］
（１）  実施例１において、アクリル酸ｎ−ブチルの量を６７．３ｍｌに変更、アクリル酸ベンジルを添加しないこと以外は 、実施例１と同じ方法によってアクリル系ブロック共重合体Ｂ−５を得た。評価結果を表１に示す。【００７６】
《比較例２》［アクリル系ブロック共重合体Ｂ−６の製造］
実施例４において、アクリル酸ｎ−ブチルの量を９４．３ｍｌに変更、アクリル酸ベンジルを添加しないこと以外は 、実施例４と同じ方法によってアクリル系ブロック共重合体Ｂ−６を得た。評価結果を表１に示す。【００７７】
《比較例３》［アクリル系ブロック共重合体Ｂ−７の製造］
（１）  実施例１において、アクリル酸ｎ−ブチルの量を６０．６ｍｌ、アクリル酸ベンジルの量を５．７ｍｌに変更する以外は 、実施例１と同じ方法によってアクリル系ブロック共重合体Ｂ−７を得た。評価結果を表１に示す。【００７８】
《比較例４》［系ブロック共重合体Ｂ−８の製造］
（１）  実施例１において、アクリル酸ｎ−ブチルの量を２６．９ｍｌ、アクリル酸ベンジルの量を３４．０ｍｌに変更する以外は 、実施例１と同じ方法によってアクリル系ブロック共重合体Ｂ−８を得た。評価結果を表１に示す。【００７９】
《参考例１》［ブロック共重合体Ｂ−９の製造］
（１）  １リットルの三口フラスコに三方コックを付けて内部を脱気し、窒素で置換した後、室温にてトルエン７７６ｍｌ、１，２−ジメトキシエタン４６．０ｍｌ、およびイソブチルビス（２，６−ジ−ｔ−ブチル−４−メチルフェノキシ）アルミニウム８．８ｍｍｏｌを含有するトルエン溶液１９．６ｍｌを加え、さらにｓｅｃ−ブチルリチウム１．８ｍｍｏｌを加えた。これにメタクリル酸メチル３１．７ｍｌとメタクリル酸ベンジル１２．２ｍｌとの混合液を加え、室温で１時間反応させた。引き続き、重合液の内部温度を−１５℃に冷却し、アクリル酸ｎ−ブチル６７．３ｍｌを１時間かけて滴下した。続いてメタクリル酸メチル１３．２ｍｌとメタクリル酸ベンジル５．１ｍｌとを加えて反応液を室温に昇温し、５時間攪拌した。この反応液を大量のメタノール中に注ぎ、析出した沈殿物を回収し、アクリル系ブロック共重合体Ｂ−９を得た。評価結果を表１に示す。【００８０】
【表１】
2012057079.tif 000002
《実施例５〜８、比較例５〜７、参考例２》［メタクリル組成物Ｃ−１〜８の製造］
（１）  実施例１〜３および比較例１、３、４および参考例１で得られたブロック共重合体（Ｂ）を表２記載の割合でメタクリル樹脂（Ａ）（株式会社クラレ製：パラペットＧＨ−Ｆ）と混合し、ラボプラストミルにて溶融混練してメタクリル樹脂組成物Ｃを製造した。
（２）  上記（１）で得られたメタクリル樹脂組成物Ｃを熱ブレスあるいは射出成形し、厚さ３ｍｍあるいは４ｍｍの成形体を得た。この成形体の評価結果を表２に示す。【００８１】
《比較例８》
メタクリル樹脂（Ａ）（株式会社クラレ製：パラペットＧＨ−Ｆ、メタクリル樹脂組成物Ｃ−９と称する）を熱ブレスし、厚さ３ｍｍあるいは４ｍｍの成形体を得た。この成形体の評価結果を表２に示す。【００８２】
【表２】
2012057079.tif 000003
表２の結果から、メタクリル酸メチル単位を８０質量％以上有するメタクリル樹脂（Ａ）と、メタクリル酸メチル重合体ブロック（ｂ１）とアクリル酸エステル重合体ブロック（ｂ２）とを有し屈折率が１．４８５〜１．４９５であるブロック共重合体（Ｂ）からなるメタクリル樹脂組成物(Ｃ−１〜Ｃ−４)を用いた成形体は、屈折率が本判明の範囲外であるブロック共重合体を用いた場合（Ｃ−５〜Ｃ−７）と比較して透明性に優れることが分かる。また、メタクリル樹脂単体（比較例８）と比較して耐衝撃性能に優れていることがわかる。【００８３】
《実施例９、１０、比較例９、１０》［メタクリル組成物Ｃ−１０〜１３の製造］
（１）  実施例３、４および比較例１、２で得られたブロック共重合体（Ｂ）を表３記載の割合でメタクリル樹脂（Ａ）（株式会社クラレ製：パラペットＧＨ−Ｓ）と混合し、ラボプラストミルにて溶融混練してメタクリル樹脂組成物Ｃ−１０〜Ｃ−１３を製造した。
（２）  上記（１）で得られたメタクリル樹脂組成物Ｃ−１０〜Ｃ−１３を熱ブレスし、厚さ３ｍｍの成形体を得た。この成形体の評価結果を表３に示す。【００８４】
【表３】
2012057079.tif 000004
表３の結果から、アクリル酸ブロック（ｂ）の含有量の多い組成物（実施例９、１０）は引張破断伸度が高く（すなわち靭性があり）、屈折率が本判明の範囲外であるブロック共重合体を用いた場合（比較例９、１０）と比較して透明性に優れていることがわかる。
【産業上の利用可能性】
【００８５】
本発明のメタクリル樹脂組成物は、メタクリル樹脂そのものが本来有する、透明性等の光学特性および耐候性を損なうことなく、可撓性、耐屈曲性、耐衝撃性、または柔軟性などの機械物性を向上することができる。また、成形性、例えば射出成形性にも優れる。そのため、照明器具、看板等の表示部材、ディスプレー部品等の光学部材、インテリア部材、建築部材、電子・電気部材、医療用部材などをはじめとする種々の用途に有用である。
【国際調査報告】
2012057079.tif 000005
2012057079.tif 000006
2012057079.tif 000007
2012057079.tif 000008